(57)【要約】  ４０００未満の重量平均分子量を有する第一のアミン化合物（Ａ１）と、１００ｍＰａ・ｓ以下の粘度（２５℃）を有する第一のジオール化合物（Ｂ１）と、ポリイソシアネート化合物（Ｃ）との反応生成物であるプレポリマー、および  第一のポリチオール化合物（Ｄ１）、を含み、  前記第一のアミン化合物（Ａ１）が、ポリエーテルアミンおよび芳香族アミンから選択される少なくとも１つであり、  前記第のポリチオール化合物（Ｄ１）が、２つのメルカプト基を有するジチオール化合物（ｄ１）および３つ以上のメルカプト基を有するポリチオール化合物（ｄ２）を含む、光学材料用重合性組成物。【特許請求の範囲】
【請求項１】
４０００未満の重量平均分子量を有する第一のアミン化合物（Ａ１）と、１００ｍＰａ・ｓ以下の粘度（２５℃）を有する第一のジオール化合物（Ｂ１）と、ポリイソシアネート化合物（Ｃ）との反応生成物であるプレポリマー、
第一のポリチオール化合物（Ｄ１）、および
触媒、を含み、
前記第一のアミン化合物（Ａ１）が、ポリエーテルアミンおよび芳香族アミンから選択される少なくとも１つであり、
前記第一のポリチオール化合物（Ｄ１）が、２つのメルカプト基を有するジチオール化合物（ｄ１）および３つ以上のメルカプト基を有するポリチオール化合物（ｄ２）を含む、光学材料用重合性組成物。
【請求項２】
前記ポリエーテルアミンが、式（１）で表されるポリエーテルアミンおよび式（２）で表されるポリエーテルアミンからなる群から選択される少なくとも１つを含む、請求項１に記載の光学材料用重合性組成物。
【化８】
2019177141.tif 000010
（式（１）中、Ｒ３〜Ｒ５はそれぞれ水素原子またはメチル基を示す。ｐは０〜４９の整数を示し、ｑは０〜６５の整数を示し、ｒは１〜５０の整数を示し、ｐ＋ｒは１〜９９の整数を満たす。複数存在するＲ４同士またはＲ５同士は同一でも異なっていてもよい。）
【化９】
2019177141.tif 000011
（式（２）中、Ｒ６、Ｒ８、Ｒ９はそれぞれ水素原子またはメチル基を示す。Ｒ７は炭素数１〜２０の直鎖アルキル基、炭素数３〜２０の分岐アルキル基又は炭素数３〜２０の環状アルキル基を示す。ｘ＋ｙ＋ｚは１〜５０の整数を示す。ｎは０〜１０の整数を示す。複数存在するＲ６同士、Ｒ８同士またはＲ９同士はそれぞれ同一でも異なっていてもよい。）。
【請求項３】
前記ポリエーテルアミンが、２３０を超える重量平均分子量を有する、請求項２に記載の光学材料用重合性組成物。
【請求項４】
前記芳香族アミンが、３，５−ジエチルトルエン−２，４−ジアミンおよび３，５−ジエチルトルエン−２，６−ジアミンからなる群から選択される少なくとも１つである、請求項１に記載の光学材料用重合性組成物。
【請求項５】
第二のジオール化合物（Ｂ２）をさらに含む、請求項１〜４のいずれかに記載の光学材料用重合性組成物。
【請求項６】
４００以上４０００未満の重量平均分子量を有する第二のアミン化合物（Ａ２）をさらに含む、請求項１〜４のいずれかに記載の光学材料用重合性組成物。
【請求項７】
４００以上４０００未満の重量平均分子量を有する第二のアミン化合物（Ａ２）および第二のジオール化合物（Ｂ２）をさらに含む、請求項１〜４のいずれかに記載の光学材料用重合性組成物。
【請求項８】
前記第一のジオール化合物（Ｂ１）が、脂肪族直鎖ジオールを含む、請求項１〜７のいずれかに記載の光学材料用重合性組成物。
【請求項９】
前記第一のジオール化合物（Ｂ１）が、１ｍＰａ・ｓ以上１００ｍＰａ・ｓ以下の粘度（２５℃）を有する、請求項１〜８のいずれかに記載の光学材料用重合性組成物。
【請求項１０】
前記第二のジオール化合物（Ｂ２）が、１００ｍＰａ・ｓ以上の粘度（２５℃）を有する、請求項５または７に記載の光学材料用重合性組成物。
【請求項１１】
前記触媒が、ジメチル錫クロライド、ジブチル錫クロライド、およびジブチル錫ジラウリレートから選択される少なくとも１つを含む、請求項１〜１０のいずれかに記載の光学材料用重合性組成物。
【請求項１２】
４０００未満の重量平均分子量を有する第一のアミン化合物（Ａ１）と、１００ｍＰａ・ｓ以下の粘度（２５℃）を有する第一のジオール化合物（Ｂ１）とを混合して、第一の混合物を得る第一の工程であって、前記第一のアミン化合物（Ａ１）がポリエーテルアミンおよび芳香族アミンから選択される少なくとも１つである、第一の工程と、
前記第一の混合物と、ポリイソシアネート化合物（Ｃ）とを混合して、プレポリマーを得る第二の工程と、
前記プレポリマーと、触媒とを混合し、次いで２つのメルカプト基を有するジチオール化合物（ｄ１）および３つ以上のメルカプト基を有するポリチオール化合物（ｄ２）を含む第一のポリチオール化合物（Ｄ１）を添加してこれらを混合する第三の工程と、を含む、光学材料用重合性組成物の製造方法。
【請求項１３】
前記ポリエーテルアミンが、式（１）で表されるポリエーテルアミンおよび式（２）で表されるポリエーテルアミンからなる群から選択される少なくとも１つを含む、請求項１２に記載の光学材料用重合性組成物の製造方法。
【化１０】
2019177141.tif 000012
（式（１）中、Ｒ３〜Ｒ５はそれぞれ水素原子またはメチル基を示す。ｐは０〜４９の整数を示し、ｑは０〜６５の整数を示し、ｒは１〜５０の整数を示し、ｐ＋ｒは１〜９９の整数を満たす。複数存在するＲ４同士またはＲ５同士は同一でも異なっていてもよい。）
【化１１】
2019177141.tif 000013
（式（２）中、Ｒ６、Ｒ８、Ｒ９はそれぞれ水素原子またはメチル基を示す。Ｒ７は炭素数１〜２０の直鎖アルキル基、炭素数３〜２０の分岐アルキル基又は炭素数３〜２０の環状アルキル基を示す。ｘ＋ｙ＋ｚは１〜５０の整数を示す。ｎは０〜１０の整数を示す。複数存在するＲ６同士、Ｒ８同士またはＲ９同士はそれぞれ同一でも異なっていてもよい。）。
【請求項１４】
前記ポリエーテルアミンが、２３０を超える重量平均分子量を有する、請求項１３に記載の光学材料用重合性組成物の製造方法。
【請求項１５】
前記芳香族アミンが、３，５−ジエチルトルエン−２，４−ジアミンおよび３，５−ジエチルトルエン−２，６−ジアミンからなる群から選択される少なくとも１つである、請求項１２に記載の光学材料用重合性組成物の製造方法。
【請求項１６】
前記第三の工程が、前記プレポリマーと、前記触媒とを混合し、次いで前記第一のポリチオール化合物（Ｄ１）を添加してこれらを混合した後、第二のジオール化合物（Ｂ２）を添加してこれらを混合する工程を含む、請求項１２〜１５のいずれかに記載の光学材料用重合性組成物の製造方法。
【請求項１７】
前記第三の工程が、前記プレポリマーと、前記触媒とを混合し、次いで、４００以上４０００未満の重量平均分子量を有する第二のアミン化合物（Ａ２）および前記第一のポリチオール化合物（Ｄ１）を添加してこれらを混合する工程を含む、請求項１２〜１５のいずれかに記載の光学材料用重合性組成物の製造方法。
【請求項１８】
前記第三の工程が、前記プレポリマーと、前記触媒とを混合し、次いで、前記第二のアミン化合物（Ａ２）、前記第一のポリチオール化合物（Ｄ１）、および第二のジオール化合物（Ｂ２）を添加してこれらを混合する工程を含む、請求項１２〜１５のいずれかに記載の光学材料用重合性組成物の製造方法。
【請求項１９】
前記第一のジオール化合物（Ｂ１）が、脂肪族直鎖ジオールを含む、請求項１２〜１８のいずれかに記載の光学材料用重合性組成物の製造方法。
【請求項２０】
前記第一のジオール化合物（Ｂ１）が、１ｍＰａ・ｓ以上１００ｍＰａ・ｓ以下の粘度（２５℃）を有する、請求項１２〜１９のいずれかに記載の光学材料用重合性組成物の製造方法。
【請求項２１】
前記第二のジオール化合物（Ｂ２）が、１００ｍＰａ・ｓ以上の粘度（２５℃）を有する、請求項１６または１８に記載の光学材料用重合性組成物の製造方法。
【請求項２２】
請求項１〜１１のいずれかに記載の光学材料用重合性組成物を、注型重合法により重合硬化して光学物品を得る工程を含む光学物品の製造方法。
【請求項２３】
請求項１２〜２１のいずれかに記載の方法により光学材料用重合性組成物を得る工程と、
前記光学材料用重合性組成物を、注型重合法により重合硬化して光学物品を得る工程と、を含む光学物品の製造方法。
【発明の詳細な説明】
【技術分野】
【０００１】
本発明は、光学材料用重合性組成物、光学材料用重合性組成物の製造方法および光学物品の製造方法に関する。
【背景技術】
【０００２】
プラスチックレンズは、無機レンズに比べ軽量で割れ難く、染色が可能であるため、近年、眼鏡レンズ、カメラレンズ等の光学材料として急速に普及してきている。
光学材料として用いられる素材は古来ガラスが主であったが、近年では光学材料用のプラスチックが種々開発され、ガラスの代替として利用が広がっている。眼鏡レンズなどの光学材料としても、優れた光学特性を有し、軽量で割れず、成形性にも優れることから、アクリル樹脂、脂肪族カーボネート樹脂、ポリカーボネート、ポリウレタンなどのプラスチック材料が主として用いられるようになっている。
中でもポリウレタン含有材料は、屈折率等の光学的特性および耐衝撃性等の機械的特性が良好であることから、光学材料を製造するための有用なポリマーとして開発されている（例えば、特許文献１および特許文献２）。【０００３】
特許文献１では、ポリイソシアネート、アミノ基を含まないポリオール、ポリオールおよび／またはポリチオール、ならびにアミノアルコールを反応させてポリウレタン尿素含有組成物を製造する方法が提案されている。特許文献１では、アミノアルコールを用いることにより、イソシアネートの反応を穏やかにするとともに、得られる最終生成物に所望の物理学的性質を付与している。
特許文献２では、特定の第１級アミン末端ポリエーテル、脂肪族ポリイソシアナート、ポリオールおよび芳香族ジアミンを一段階プロセスで反応させて耐衝撃性ポリウレタンポリマーを製造するための経済性に優れた方法が提案されている。
【先行技術文献】
【特許文献】
【０００４】
【特許文献１】特表２０１７−５０２１１９号公報
【特許文献２】特表２０１６−５０７６２６号公報
【発明の概要】
【発明が解決しようとする課題】
【０００５】
耐衝撃性等の機械的特性に優れたチオウレタンウレア樹脂を製造するためにポリエーテルアミン等のアミンを用いた場合、材料を一段階プロセスで反応させると、イソシアネートとの反応性が高く、均一なプレポリマー溶液が得られず、プレポリマーが析出し、その結果、透明なチオウレタンウレア樹脂が得られない場合があった。
本発明者らは、製造法を調整することにより、プレポリマーの析出を防止し、透明であり耐衝撃性に優れたチオウレタンウレア樹脂が得られることを見出し本発明を完成するに至った。
【課題を解決するための手段】
【０００６】
すなわち、本発明は以下に示すことができる。
［１］  ４０００未満の重量平均分子量を有する第一のアミン化合物（Ａ１）と、１００ｍＰａ・ｓ以下の粘度（２５℃）を有する第一のジオール化合物（Ｂ１）と、ポリイソシアネート化合物（Ｃ）との反応生成物であるプレポリマー、
第一のポリチオール化合物（Ｄ１）、および
触媒、を含み、
前記第一のアミン化合物（Ａ１）が、ポリエーテルアミンおよび芳香族アミンから選択される少なくとも１つであり、
前記第一のポリチオール化合物（Ｄ１）が、２つのメルカプト基を有するジチオール化合物（ｄ１）および３つ以上のメルカプト基を有するポリチオール化合物（ｄ２）を含む、光学材料用重合性組成物。
［２］  前記ポリエーテルアミンが、式（１）で表されるポリエーテルアミンおよび式（２）で表されるポリエーテルアミンからなる群から選択される少なくとも１つを含む、［１］に記載の光学材料用重合性組成物。
【化１】
2019177141.tif 000002
（式（１）中、Ｒ３〜Ｒ５はそれぞれ水素原子またはメチル基を示す。ｐは０〜４９の整数を示し、ｑは０〜６５の整数を示し、ｒは１〜５０の整数を示し、ｐ＋ｒは１〜９９の整数を満たす。複数存在するＲ４同士またはＲ５同士は同一でも異なっていてもよい。）
【化２】
2019177141.tif 000003
（式（２）中、Ｒ６、Ｒ８、Ｒ９はそれぞれ水素原子またはメチル基を示す。Ｒ７は炭素数１〜２０の直鎖アルキル基、炭素数３〜２０の分岐アルキル基又は炭素数３〜２０の環状アルキル基を示す。ｘ＋ｙ＋ｚは１〜５０の整数を示す。ｎは０〜１０の整数を示す。複数存在するＲ６同士、Ｒ８同士またはＲ９同士はそれぞれ同一でも異なっていてもよい。）。
［３］  前記ポリエーテルアミンが、２３０を超える重量平均分子量を有する、［２］に記載の光学材料用重合性組成物。
［４］  前記芳香族アミンが、３，５−ジエチルトルエン−２，４−ジアミンおよび３，５−ジエチルトルエン−２，６−ジアミンからなる群から選択される少なくとも１つである、［１］に記載の光学材料用重合性組成物。
［５］  第二のジオール化合物（Ｂ２）をさらに含む［１］〜［４］のいずれかに記載の光学材料用重合性組成物。
［６］
４００以上４０００未満の重量平均分子量を有する第二のアミン化合物（Ａ２）をさらに含む、［１］〜［４］のいずれかに記載の光学材料用重合性組成物。
［７］
４００以上４０００未満の重量平均分子量を有する第二のアミン化合物（Ａ２）および第二のジオール化合物（Ｂ２）をさらに含む、［１］〜［４］のいずれかに記載の光学材料用重合性組成物。
［８］  前記第一のジオール化合物（Ｂ１）が、脂肪族直鎖ジオールを含む、請求項［１］〜［７］のいずれかに記載の光学材料用重合性組成物。
［９］  前記第一のジオール化合物（Ｂ１）が、１ｍＰａ・ｓ以上１００ｍＰａ・ｓ以下の粘度（２５℃）を有する、［１］〜［８］のいずれかに記載の光学材料用重合性組成物。
［１０］  前記第二のジオール化合物（Ｂ２）が、１００ｍＰａ・ｓ以上の粘度（２５℃）を有する、［５］または［７］に記載の光学材料用重合性組成物。
［１１］前記触媒が、ジメチル錫クロライド、ジブチル錫クロライド、およびジブチル錫ジラウリレートから選択される少なくとも１つを含む、［１］〜［１０］のいずれかに記載の光学材料用重合性組成物。
［１２］  ４０００未満の重量平均分子量を有する第一のアミン化合物（Ａ１）と、１００ｍＰａ・ｓ以下の粘度（２５℃）を有する第一のジオール化合物（Ｂ１）とを混合して、第一の混合物を得る第一の工程であって、前記第一のアミン化合物（Ａ１）がポリエーテルアミンおよび芳香族アミンから選択される少なくとも１つである、第一の工程と、
前記第一の混合物と、ポリイソシアネート化合物（Ｃ）とを混合して、プレポリマーを得る第二の工程と、
前記プレポリマーと、触媒とを混合し、次いで２つのメルカプト基を有するジチオール化合物（ｄ１）および３つ以上のメルカプト基を有するポリチオール化合物（ｄ２）を含む第一のポリチオール化合物（Ｄ１）を添加してこれらを混合する第三の工程と、を含む、光学材料用重合性組成物の製造方法。
［１３］  前記ポリエーテルアミンが、式（１）で表されるポリエーテルアミンおよび式（２）で表されるポリエーテルアミンからなる群から選択される少なくとも１種を含む、［１２］に記載の光学材料用重合性組成物の製造方法。
【化３】
2019177141.tif 000004
（式（１）中、Ｒ３〜Ｒ５はそれぞれ水素原子またはメチル基を示す。ｐは０〜４９の整数を示し、ｑは０〜６５の整数を示し、ｒは１〜５０の整数を示し、ｐ＋ｒは１〜９９の整数を満たす。複数存在するＲ４同士またはＲ５同士は同一でも異なっていてもよい。）
【化４】
2019177141.tif 000005
（式（２）中、Ｒ６、Ｒ８、Ｒ９はそれぞれ水素原子またはメチル基を示す。Ｒ７は炭素数１〜２０の直鎖アルキル基、炭素数３〜２０の分岐アルキル基又は炭素数３〜２０の環状アルキル基を示す。ｘ＋ｙ＋ｚは１〜５０の整数を示す。ｎは０〜１０の整数を示す。複数存在するＲ６同士、Ｒ８同士またはＲ９同士はそれぞれ同一でも異なっていてもよい。）．
［１４］  前記ポリエーテルアミンが、２３０を超える重量平均分子量を有する、［１３］に記載の光学材料用重合性組成物の製造方法。
［１５］  前記芳香族アミンが、３，５−ジエチルトルエン−２，４−ジアミンおよび３，５−ジエチルトルエン−２，６−ジアミンからなる群から選択される少なくとも１つである、［１２］に記載の光学材料用重合性組成物の製造方法。
［１６］  前記第三の工程が、前記プレポリマーと、前記触媒とを混合し、次いで前記第一のポリチオール化合物（Ｄ１）を添加してこれらを混合した後、第二のジオール化合物（Ｂ２）を添加してこれらを混合する工程を含む［１２］〜［１５］のいずれかに記載の光学材料用重合性組成物の製造方法。
［１７］  前記第三の工程が、前記プレポリマーと、前記触媒とを混合し、次いで４００以上４０００未満の重量平均分子量を有する第二のアミン化合物（Ａ２）および前記第一のポリチオール化合物（Ｄ１）を添加してこれらを混合する工程を含む［１２］〜［１５］のいずれかに記載の光学材料用重合性組成物の製造方法。
［１８］  前記第三の工程が、前記プレポリマーと、前記触媒とを混合し、次いで前記第二のアミン化合物（Ａ２）、前記第一のポリチオール化合物（Ｄ１）、および第二のジオール化合物（Ｂ２）を添加してこれらを混合する工程を含む、［１２］〜［１５］のいずれかに記載の光学材料用重合性組成物の製造方法。
［１９］  前記第一のジオール化合物（Ｂ１）が、脂肪族直鎖ジオールを含む、［１２］〜［１８］のいずれかに記載の光学材料用重合性組成物の製造方法。
［２０］  前記第一のジオール化合物（Ｂ１）が、１ｍＰａ・ｓ以上１００ｍＰａ・ｓ未満の粘度（２５℃）を有する、［１２］〜［１９］のいずれかに記載の光学材料用重合性組成物の製造方法。
［２１］  前記第二のジオール化合物（Ｂ２）が、１００ｍＰａ・ｓ以上の粘度（２５℃）を有する、［１６］または［１８］に記載の光学材料用重合性組成物の製造方法。
［２２］  ［１］〜［１１］のいずれかに記載の光学材料用重合性組成物を、注型重合法により重合硬化して光学物品を得る工程を含む光学物品の製造方法。
［２３］  ［１２］〜［２１］のいずれかに記載の方法により光学材料用重合性組成物を得る工程と、
前記光学材料用重合性組成物を、注型重合法により重合硬化して光学材料を得る工程と、を含む光学材料の製造方法。
【発明の効果】
【０００７】
本発明によれば、プレポリマーの析出を防止し、透明であり耐衝撃性に優れたチオウレタンウレア樹脂を製造するために用いられる重合性樹脂組成物、およびこの重合性組成物を製造するための方法が提供される。
【発明を実施するための形態】
【０００８】
本発明の光学材料用重合性組成物およびその製造方法を、以下の実施の形態に基づいて説明する。
（光学材料用重合性組成物）
本発明の光学材料用重合性組成物（以下、「重合性組成物」とも称する）は、４０００未満の重量平均分子量を有する第一のアミン化合物（Ａ１）と、１００ｍＰａ・ｓ以下の粘度（２５℃）を有する第一のジオール化合物（Ｂ１）と、ポリイソシアネート化合物（Ｃ）との反応生成物であるプレポリマー、
第一のポリチオール化合物（Ｄ１）、および
触媒、を含み、
第一のアミン化合物（Ａ１）が、ポリエーテルアミンおよび芳香族アミンから選択される少なくとも１つであり、
前記第一のポリチオール化合物（Ｄ１）が、２つのメルカプト基を有するジチオール化合物（ｄ１）および３つ以上のメルカプト基を有するポリチオール化合物（ｄ２）を含む。
【０００９】
本実施形態の重合性組成物に用いられるプレポリマーは、第一のアミン化合物（Ａ１）と、第一のジオール化合物（Ｂ１）と、ポリイソシアネート化合物（Ｃ）とを反応させて得られる反応生成物である。
【００１０】
本実施形態の重合性組成物に用いられるアミン化合物（Ａ１）は、４０００未満の重量平均分子量を有し、ポリエーテルアミンおよび芳香族アミンから選択される少なくとも１種である。このようなアミン化合物（Ａ１）を用いることにより、得られる重合性組成物の硬化物が、改善された耐衝撃性を有する。
【００１１】
一実施形態において、アミン化合物（Ａ１）として用いられるポリエーテルアミンは、以下の式（１）で表されるポリエーテルアミンおよび式（２）で表されるポリエーテルアミンから選択される少なくとも１種を含む。
【化５】
2019177141.tif 000006
式（１）において、Ｒ３〜Ｒ５はそれぞれ水素原子またはメチル基を示す。ｐは０〜４９の整数を示し、ｑは０〜６５の整数を示し、ｒは１〜５０の整数を示し、ｐ＋ｒは１〜９９の整数を満たす。複数存在するＲ４同士またはＲ５同士は同一でも異なっていてもよい。
【化６】
2019177141.tif 000007
式（２）中、Ｒ６、Ｒ８、Ｒ９はそれぞれ水素原子またはメチル基を示す。Ｒ７は炭素数１〜２０の直鎖アルキル基、炭素数３〜２０の分岐アルキル基又は炭素数３〜２０の環状アルキル基を示す。ｘ＋ｙ＋ｚは１〜５０の整数を示す。ｎは０〜１０の整数を示す。複数存在するＲ６同士、Ｒ８同士またはＲ９同士はそれぞれ同一でも異なっていてもよい。
ここで、Ｒ７で表される炭素数１〜２０の直鎖アルキル基としては、メチル基、エチル基、ｎ−プロピル基、ｎ−ブチル基、ペンチル基、ヘキシル基、ヘプチル基、ｎ−オクチル基、ノニル基、デシル基、ドデシル基などが、炭素数３〜２０の分岐状のアルキル基としては、イソプロピル基、イソブチル基、ｔ−ブチル基、イソペンチル基、イソオクチル基、２−エチルヘキシル基、２−プロピルペンチル基、イソデシル基などが、炭素数３〜２０の環状のアルキル基としては、シクロプロピル基、シクロブチル基、シクロペンチル基、シクロヘキシル基、シクロヘプチル基、シクロオクチル基などが挙げられる。
【００１２】
一実施形態において、式（１）で表されるポリエーテルアミンとして、式（１ａ）で表される化合物が用いられる。
【化７】
2019177141.tif 000008
式（１ａ）において、Ｒ３、Ｒ５およびｒは、それぞれ一般式（１）のＲ３、Ｒ５およびｒと同義である。
【００１３】
アミン化合物（Ａ１）の重量平均分子量は、４０００未満であり、好ましくは、３０００以下であり、より好ましくは、２０００以下であり、より好ましくは、１０００以下であり、さらに好ましくは、８００以下であり、さらにより好ましくは、６００以下である。
【００１４】
一実施形態において、アミン化合物（Ａ１）として用いられる芳香族アミンは、アミノ基が直接芳香環に結合している１級アミンまたは２級アミンを言う。芳香族アミンとしては、例えば、３，５−ジエチルトルエン−２，４−ジアミン、または３，５−ジエチルトルエン−２，６−ジアミンを使用できる。
【００１５】
アミン化合物（Ａ１）として上述のポリエーテルアミンを用いる場合、このポリエーテルアミンの重量平均分子量は、好ましくは、２３０を超え、より好ましくは、２５０以上であり、さらに好ましくは、２８０以上であり、特に好ましくは、３００以上である。このような重量平均分子量を有するポリエーテルアミンを用いることにより、このアミン化合物（Ａ１）から得られるプレポリマーを含む重合性組成物を硬化して得られるチオウレタンウレア樹脂は優れた耐衝撃性を有する。
【００１６】
第一のアミン化合物（Ａ１）と後述する第二のアミン化合物（Ａ２）は同じであっても異なっていてもよいが、異なるアミン化合物であることが好ましい。
【００１７】
本実施形態の光学材料用重合性組成物に用いられるジオール化合物（Ｂ１）は、１００ｍＰａ・ｓ以下の粘度（２５℃）を有し、好ましくは、１ｍＰａ・ｓ以上１００ｍＰａ・ｓ以下の粘度（２５℃）を有する。ジオール化合物（Ｂ１）は、好ましくは、分子量が、５０〜３５０の範囲であることが好ましい。このようなジオール化合物（Ｂ１）としては、プロピレングリコール、ジプロピレングリコール、トリプロピレングリコール、エチレングリコール、ジエチレングリコール、トリエチレングリコール、などの硫黄原子を含有したポリオール等が挙げられるが、これらに限定されない。
【００１８】
本実施形態の光学材料用重合性組成物に用いられるポリイソシアネート化合物（Ｃ）としては、脂肪族ポリイソシアネート化合物、脂環族ポリイソシアネート化合物、芳香族ポリイソシアネート化合物、複素環ポリイソシアネート化合物等を用いることができる。より具体的には、ポリイソシアネート化合物（Ｃ）として、ペンタメチレンジイソシアネート、ヘキサメチレンジイソシアネート、２，２，４−トリメチルヘキサンジイソシアネート、２，４，４−トリメチルヘキサメチレンジイソシアネート、リジンジイソシアナトメチルエステル、リジントリイソシアネート、ｍ−キシリレンジイソシアネート、ｐ−キシレンジイソシアネート、α，α，α’，α’−テトラメチルキシリレンジイソシアネート、ビス（イソシアナトメチル）ナフタリン、メシチリレントリイソシアネート、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；
イソホロンジイソシアネート、ビス（イソシアナトメチル）シクロヘキサン、ジシクロヘキシルメタン−４，４’−ジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−［２．２．１］−ヘプタン、２，６−ビス（イソシアナトメチル）ビシクロ−［２．２．１］−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
フェニレンジイソシアネート、２，４−トリレンジイソシアネート、２，６−トリレンジイソシアネート、４，４’−ジフェニルメタンジイソシアネート、ジフェニルスルフィド−４，４−ジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物を用いることができる。
【００１９】
中でも、好ましくは、ヘキサメチレンジイソシアネート、ペンタメチレンジイソシアネート、ｍ−キシリレンジイソシアネート、イソホロンジイソシアネート、ビス（イソシアナトメチル）シクロヘキサン、ジシクロヘキシルメタン−４，４’−ジイソシアネート、２，５−ビス（イソシアナトメチル）ビシクロ−［２．２．１］−ヘプタン、２，６−ビス（イソシアナトメチル）ビシクロ−［２．２．１］−ヘプタン、トリレンジイソシアネート、フェニレンジイソシアネート、および４，４’−ジフェニルメタンジイソシアネートから選択される少なくとも一種を用いることができる。
さらに好ましくは、ｍ−キシリレンジイソシアネート、ビス（イソシアナトメチル）シクロヘキサン、ジシクロヘキシルメタン−４，４’−ジイソシアネート、２，５−ビス（イソシアナトメチル）ビシクロ−［２．２．１］−ヘプタン、および２，６−ビス（イソシアナトメチル）ビシクロ−［２．２．１］−ヘプタンから選択される少なくとも一種を用いることができる。
【００２０】
本実施形態の光学材料用重合性組成物に用いられるポリチオール化合物（Ｄ１）は、２つのメルカプト基を有するジチオール化合物（ｄ１）および３つ以上のメルカプト基を有するポリチオール化合物（ｄ２）を含む。
【００２１】
ジチオール化合物（ｄ１）としては、例えば、メタンジチオール、１，２−エタンジチオール、１，２−シクロヘキサンジチオール、ビス（２−メルカプトエチル）エーテル、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル；
ビス（２−メルカプトエチル）スルフィド、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、４，６−ビス（メルカプトメチルチオ）−１，３−ジチアン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；等が挙げられる。
【００２２】
ジチオール化合物（ｄ１）として、これを含む重合性組成物を硬化して得られるチオウレタンウレア樹脂の光学的特性の観点から、好ましくは、２，５−ジメルカプトメチル−１，４−ジチアン、エチレングリコールビス（３−メルカプトプロピオネート）、４，６−ビス（メルカプトメチルチオ）−１，３−ジチアン、２−（２，２−ビス（メルカプトメチルチオ）エチル）−１，３−ジチエタン、およびビス（２−メルカプトエチル）スルフィドからなる群から選ばれる少なくとも１種の化合物が用いられる。
【００２３】
中でも、２，５−ジメルカプトメチル−１，４−ジチアン、エチレングリコールビス（３−メルカプトプロピオネート）、４，６−ビス（メルカプトメチルチオ）−１，３−ジチアン、およびビス（２−メルカプトエチル）スルフィドからなる群から選ばれる少なくとも１種の化合物が特に好ましく用いられる。
【００２４】
３つ以上のメルカプト基を有するポリチオール化合物（ｄ２）としては、例えば、１，２，３−プロパントリチオール、テトラキス（メルカプトメチル）メタン、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、及びこれらのチオグリコール酸およびメルカプトプロピオン酸のエステル、
１，１，３，３−テトラキス（メルカプトメチルチオ）プロパン、１，１，２，２−テトラキス（メルカプトメチルチオ）エタン、トリス（メルカプトメチルチオ）メタン、トリス（メルカプトエチルチオ）メタン等の脂肪族ポリチオール化合物；
１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン等の芳香族ポリチオール化合物；
２，４，６−トリメルカプト−ｓ−トリアジン、２，４，６−トリメルカプト−１，３，５−トリアジン等の複素環ポリチオール化合物；等が挙げられる。
【００２５】
ポリチオール化合物（ｄ２）として、これを含む重合性組成物を硬化して得られるチオウレタンウレア樹脂の光学的特性の観点から、好ましくは、トリメチロールプロパントリス（３−メルカプトプロピオネート）、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパンからなる群から選ばれる少なくとも１種の化合物が用いられる。
【００２６】
中でも、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカンおよび４，８−ジメルカプトメチル−１，１１−ジメルカプト−３，６，９−トリチアウンデカンからなる群から選ばれる少なくとも１種の化合物が好ましく用いられる。
【００２７】
一実施形態において、重合性樹脂組成物は、上記プレポリマーと第一のポリチオール化合物（Ｄ１）に加え、第二のジオール（Ｂ２）を含む。
【００２８】
第二のジオール化合物（Ｂ２）は、上述の第一のジオール（Ｂ１）と同じであってもよいし、異なっていてもよい。好ましくは、第二のジオール化合物は、１００ｍＰａ・ｓ以上の粘度（２５℃）を有し、より好ましくは、１００ｍＰａ・ｓより大きく３００００ｍＰａ・ｓ以下の粘度（２５℃）を有する。第二のジオール化合物（Ｂ２）は、分子量が１００〜３０００の範囲であることが好ましい。このようなジオール化合物（Ｂ２）としては、ポリエチレングリコール、シクロブタンジオール、シクロペンタンジオール、シクロヘキサンジオール、シクロヘプタンジオール、シクロオクタンジオール、ヒドロキシプロピルシクロヘキサノール、トリシクロ［５．２．１．０（２，６）］デカン−ジメタノール、ビシクロ［４．３．０］−ノナンジオール、ジシクロヘキサンジオール、トリシクロ［５．３．１．１］ドデカンジオール、ビシクロ［４．３．０］ノナンジメタノール、トリシクロ［５．３．１．１］ドデカンジエタノール、ヒドロキシプロピルトリシクロ［５．３．１．１］ドデカノール、スピロ［３．４］オクタンジオール、ブチルシクロヘキサンジオール、１，１’−ビシクロヘキシリデンジオール、ジヒドロキシベンゼン、ビスフェノールＦ、テトラブロムビスフェノールＡ、テトラブロムビスフェノールＡ−ビス−（２−ヒドロキシエチルエーテル）、ポリプロピレングリコール、１，４−シクロヘキサンジメタノール、トリシクロデカンジメタノール、アルコールエトキシレート、ポリカプロラクトンジオール、エトキシ化ビスフェノールＡ；
ビス−［４−（ヒドロキシエトキシ）フェニル］スルフィド、ビス−［４−（２−ヒドロキシプロポキシ）フェニル］スルフィド、ビス−［４−（２，３−ジヒドロキシプロポキシ）フェニル］スルフィド、ビス−［４−（４−ヒドロキシシクロヘキシロキシ）フェニル］スルフィド、ビス−［２−メチル−４−（ヒドロキシエトキシ）−６−ブチルフェニル］スルフィドおよびこれらの化合物に水酸基当たり平均３分子以下のエチレンオキシドおよび／またはプロピレンオキシドが付加された化合物；および
ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（ビスフェノールＳ）、テトラブロモビスフェノールＳ、テトラメチルビスフェノールＳ、４，４’−チオビス（６−ｔｅｒｔ−ブチル−３−メチルフェノール）、１，３−ビス（２−ヒドロキシエチルチオエチル）−シクロヘキサン等が挙げられるが、これらに限定されない。
【００２９】
上述の第二のジオール（Ｂ２）を用いることにより、これを含む重合性組成物を硬化して得られるチオウレタンウレア樹脂は、低いｈａｚｅを有するとともに、優れた耐熱性を有する。
【００３０】
一実施形態において、重合性樹脂組成物は、上記プレポリマーと第一のポリチオール化合物（Ｄ１）に加え、第二のアミン化合物（Ａ２）を含む。ここで第二のアミン化合物（Ａ２）は、４００以上４０００未満の重量平均分子量を有することが好ましい。第二のアミン化合物（Ａ２）は、第一のアミン化合物（Ａ１）と同じであっても異なっていてもよいが、異なるアミン化合物であることが好ましく、重量平均分子量が、４００以上４０００未満であることが好ましく、６００以上２０００以下であることがさらに好ましい。このようなアミン化合物（Ａ２）としては、ポリエーテルアミン化合物が好ましく、具体的には（プロピレングリコール）ビス（２−アミノプロピルエーテル）、（エチレングリコール）ビス（２−アミノプロピルエーテル）、（プロピレングリコール）トリス（２−アミノプロピルエーテル）、（エチレングリコール）トリス（２−アミノプロピルエーテル）等が挙げられ、市販品としてはＪｅｆｆａｍｉｎｅＤシリーズ、ＪｅｆｆａｍｉｎｅＥＤシリーズ、ＪｅｆｆａｍｉｎｅＴシリーズ（ＨＵＮＴＳＭＡＮ社製）などが挙げられるが、これらに限定されない。第二のアミン化合物（Ａ２）を用いることにより、得られる重合性組成物の粘度（２５℃）やポットライフを調整できる。また、第二のアミン化合物（Ａ２）を用いることにより、これを含む重合性組成物を硬化して得られるチオウレタンウレア樹脂の光学物性、耐衝撃性、比重等の諸物性を目的の用途に応じて調整できる。
【００３１】
一実施形態において、重合性樹脂組成物は、上記プレポリマーと第一のポリチオール化合物（Ｄ１）に加え、第二のアミン化合物（Ａ２）と第二のジオール化合物（Ｂ２）とを含む。第二のアミン化合物（Ａ２）および第二のジオール化合物（Ｂ２）を用いることにより、得られる重合性組成物の粘度（２５℃）やポットライフを調整することができる。また、これらを用いることにより、重合性組成物を硬化して得られるチオウレタンウレア樹脂の、光学物性、耐衝撃性、比重等の諸特性を目的の用途に応じて調整することができる。
【００３２】
本実施形態の重合性組成物は、上記成分に加え、重合触媒を含むことが好ましい。用いられる重合触媒としては、ジメチル錫クロライド、ジブチル錫クロライド、ジブチル錫ジラウリレート等が挙げられるが、これらに限定されない。触媒の配合量は、重合性組成物１００重量部に対して、０．００５重量部〜０．５重量部が好ましく、０．００５重量部〜０．３重量部がより好ましい。
【００３３】
本実施形態の光学材料用重合性組成物は、当該組成物が適用される用途で所望される特性に応じて、内部離型剤、樹脂改質剤、光安定剤、ブルーイング剤、紫外線吸収剤、酸化防止剤、着色防止剤、染料、フォトクロミック色素等の添加剤を含んでもよい。
【００３４】
（重合性組成物の製造方法）
本発明の光学材料用重合性組成物の製造方法を、以下の実施の形態に基づいて説明する。
本発明の光学材料用重合性組成物の製造方法は、
４０００未満の重量平均分子量を有する第一のアミン化合物（Ａ１）と、１００ｍＰａ・ｓ以下の粘度（２５℃）を有する第一のジオール化合物（Ｂ１）とを混合して、第一の混合物を得る第一の工程と、
前記第一の混合物と、ポリイソシアネート化合物（Ｃ）とを混合して、プレポリマーを得る第二の工程と、
前記プレポリマーと、触媒とを混合し、次いで２つのメルカプト基を有するジチオール化合物（ｄ１）および３つ以上のメルカプト基を有するポリチオール化合物（ｄ２）を含む第一のポリチオール化合物（Ｄ１）を添加してこれらを混合する第三の工程と、を含む。ここで、第一のアミン化合物（Ａ１）はポリエーテルアミンおよび芳香族アミンから選択される少なくとも１種である。
【００３５】
本実施形態の重合性組成物の製造に用いられるアミン化合物（Ａ１）は、ジオール化合物（Ｂ１）およびポリイソシアネート化合物（Ｃ）、ならびにポリチオール化合物（Ｄ１）は、上述のとおりである。
【００３６】
本実施形態の重合性組成物の製造において、第一の工程で作製されるアミン化合物（Ａ１）とジオール化合物（Ｂ１）との混合物が、第二の工程において、ポリイソシアネート化合物（Ｃ）との反応に供される。当該工程を採用することにより、上記反応により生じるプレポリマーが反応溶液中に析出することなく、プレポリマーが均一に溶解したプレポリマー溶液が得られる。これにより、続く、ポリチオール化合物（Ｄ１）との反応により得られるチオウレタンウレア樹脂は、所望の光学特性を有する。
アミン化合物（Ａ１）として上述のポリエーテルアミンを用いることにより、本実施形態の第二の工程において、プレポリマーの析出がなく、また得られるチオウレタンウレア樹脂は優れた耐衝撃性を有する。
【００３７】
第一のアミン化合物（Ａ１）と後述する第二のアミン化合物（Ａ２）は同じであっても異なっていてもよいが、異なるアミン化合物であることが好ましい。重量平均分子量が４００未満のアミン化合物を用いる場合は、均一なプレポリマーを得るために、第一のアミン化合物（Ａ１）として、第一の工程で添加することが好ましい。重量平均分子量が４００以上４０００未満のアミン化合物は、第一のアミン化合物（Ａ１）として第一の工程で添加しても、第二のアミン化合物（Ａ２）として第三の工程で添加してもよい。
【００３８】
本実施形態の光学材料用重合性組成物の製造に用いられるジオール化合物（Ｂ１）は、１００ｍＰａ・ｓ以下の粘度（２５℃）を有し、好ましくは、１ｍＰａ・ｓ以上１００ｍＰａ・ｓ以下の粘度（２５℃）を有する。ジオール化合物（Ｂ１）は、好ましくは、分子量が、５０〜３５０の範囲であることが好ましい。このようなジオール化合物（Ｂ１）を用いることにより、第二の工程におけるアミン化合物（Ａ１）とポリイソシアネート化合物（Ｃ）との反応が穏やかに進み、均一なプレポリマー溶液が生成し得る。
【００３９】
本実施形態の光学材料用重合性組成物の製造方法の第三の工程では、触媒を用いてもよい。用いられる触媒としては、ジメチル錫クロライド、ジブチル錫クロライド、ジブチル錫ジラウリレート等が挙げられるが、これらに限定されない。
【００４０】
一実施形態において、上記第三の工程は、さらに第二のジオール（Ｂ２）を添加する工程を含んでもよい。換言すると、上記第三の工程は、第二の工程で得られたプレポリマーと、触媒とを混合し、次いで、ポリチオール化合物（Ｄ１）を添加した後、第二のジオール化合物（Ｂ２）を添加してこれらを混合する工程を含み得る。
【００４１】
第二のジオール化合物（Ｂ２）は、上記のとおり第一のジオール（Ｂ１）と同じであってもよいし、異なっていてもよい。
【００４２】
上述の第二のジオール（Ｂ２）を用いることにより、得られるチオウレタンウレア樹脂は、低いｈａｚｅを有するとともに、優れた耐熱性を有する。
【００４３】
一実施形態において、上記第三の工程は、第二の工程で得られたプレポリマーと、触媒とを混合し、次いで、第二のアミン化合物（Ａ２）およびポリチオール化合物（Ｄ１）を添加してこれらを混合する工程を含んでもよい。ここで第二のアミン化合物（Ａ２）は、４００以上４０００未満の重量平均分子量を有することが好ましい。第二のアミン化合物（Ａ２）は、第一のアミン化合物（Ａ１）と同じであっても異なっていてもよいが、異なるアミン化合物であることが好ましい。第二のアミン化合物（Ａ２）は、ポリチオール化合物（Ｄ１）と同時にまたは別個にプレポリマーに添加されるが、好ましくは、第二のアミン化合物（Ａ２）は、ポリチオール化合物（Ｄ１）の添加前に、プレポリマーに添加されることが好ましい。第二のアミン化合物（Ａ２）を用いることにより、得られる重合性組成物の粘度（２５℃）やポットライフを調整できる。また、第二のアミン化合物（Ａ２）を用いることにより、重合性組成物を硬化して得られるチオウレタンウレア樹脂の光学物性、耐衝撃性、比重等の諸物性を目的の用途に応じて調整できる。
【００４４】
一実施形態において、上記第三の工程は、第二の工程で得られたプレポリマーと、触媒とを混合し、次いで、第二のアミン化合物（Ａ２）、ポリチオール化合物（Ｄ１）、および第二のジオール化合物（Ｂ２）を添加してこれらを混合する工程を含んでもよい。第二のアミン化合物（Ａ２）、ポリチオール化合物（Ｄ１）、および第二のジオール化合物（Ｂ２）の添加は同時であっても別個であってもよいが、好ましくは、プレポリマーにまず第二のアミン化合物（Ａ２）を添加し、次いでポリチオール化合物（Ｄ１）および第二のジオール化合物（Ｂ２）を添加することが好ましい。このように第二のアミン化合物（Ａ２）、第二のジオール化合物（Ｂ２）を用いることにより、得られる重合性組成物の粘度（２５℃）やポットライフを調整することができる。また、これらを用いることにより、重合性組成物を硬化して得られるチオウレタンウレア樹脂の、光学物性、耐衝撃性、比重等の諸特性を目的の用途に応じて調整することができる。
【００４５】
＜用途＞
本実施形態の重合性組成物は、光学物品の製造に用いることができる。詳細には、上記の方法により光学材料用重合性組成物を得る工程と、得られた光学材料用重合性組成物を、注型重合法により重合硬化して光学物品を得る工程とにより、光学物品を製造することができる。ここで、光学物品としては、プラスチック眼鏡レンズ、ゴーグル、視力矯正用眼鏡レンズ、撮像機器用レンズ、液晶プロジェクター用フレネルレンズ、レンチキュラーレンズ、コンタクトレンズなどの各種プラスチックレンズ、発光ダイオード（ＬＥＤ）用封止材、光導波路、光学レンズや光導波路の接合に用いる光学用接着剤、光学レンズなどに用いる反射防止膜、液晶表示装置部材（基板、導光板、フィルム、シートなど）に用いる透明性コーティングまたは、車のフロントガラスやバイクのヘルメットに貼り付けるシートやフィルム、透明性基板等を挙げることができる。
【００４６】
本実施形態において、たとえば、光学物品の製造方法は、例えば、以下の工程を含む。
工程ａ１：本実施形態の光学材料用重合性組成物を鋳型内に注型する。
工程ｂ１：前記光学材料用重合性組成物を加熱し、該組成物を重合硬化して硬化物（チオウレタンウレア樹脂成形体）を得る。
【００４７】
工程ａ１において、はじめに、ガスケットまたはテープ等で保持された成型モールド（鋳型）内に重合性組成物を注入する。この時、得られる光学物品に要求される物性によっては、必要に応じて、減圧下での脱泡処理や加圧、減圧等の濾過処理等を行うことが好ましい場合が多い。
【００４８】
工程ｂ１において、注型重合が実施される。モールドについては、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
【００４９】
本実施形態のチオウレタンウレア樹脂からなる光学物品は、必要に応じて、アニール等の処理を行ってもよい。処理温度は通常５０〜１５０℃の間で行われるが、９０〜１４０℃で行うことが好ましく、１００〜１３０℃で行うことがより好ましい。
【００５０】
本実施形態の方法により得られる光学物品は、例えば眼鏡レンズ用のレンズ基材として使用することができる。このレンズ基材には、必要に応じて、片面または両面にコーティング層を施してもよい。コーティング層としては、ハードコート層、反射防止層、防曇コート膜層、防汚染層、撥水層、プライマー層、フォトクロミック層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【００５１】
本実施形態の光学物品を眼鏡レンズ用のレンズ基材に適用する場合、本実施形態の重合性組成物を硬化させて得られる光学物品（レンズ基材）の少なくとも一方の面上に、ハードコート層および／または反射防止コート層とを形成する。
【００５２】
本実施形態の光学物品はまた、プレスチック偏光レンズのレンズ基材として使用することができる。プレスチック偏光レンズは、偏光フィルムの両面に、あらかじめ製造したレンズ基材を貼り合わせる方法、または偏光フィルムの両面に重合性組成物を注型重合する方法により製造される。以下に、注型重合によるプラスチック偏光レンズの製造方法を説明する。
【００５３】
注型重合によるプラスチック偏光レンズの製造方法は、以下の工程を含む。
工程ａ２：レンズ注型用鋳型内に、偏光フィルムの少なくとも一方の面がモールドから離隔した状態で、該偏光フィルムを固定する。
工程ｂ２：前記偏光フィルムと前記モールドとの間の空隙に、本実施形態の重合性組成物を注入する。
工程ｃ２：前記重合性組成物を加熱し、該組成物を重合硬化して、前記偏光フィルムの少なくとも一方の面に本実施形態の重合性組成物の硬化物からなる基材層を積層する。
【００５４】
工程ａ２において、レンズ注型用鋳型の空間内に、熱可塑性ポリエステル等からなる偏光フィルムを、フィルム面の少なくとも一方が対向するモールド内面と並行となるように設置する。偏光フィルムとモールドとの間には、空隙部が形成される。偏光フィルムは予め附形されていてもよい。
【００５５】
続く工程ｂ２において、レンズ注型用鋳型の空間内において、モールドと偏光フィルムとの間の空隙部に、所定の注入手段により本実施形態の光学材料用重合性組成物を注入する。
【００５６】
続く工程ｃ２において、光学材料用重合性組成物が注入された偏光フィルムが固定されたレンズ注型用鋳型をオーブン中または水中等の加熱可能装置内で所定の温度プログラムにて数時間から数十時間かけて加熱して硬化成型する。
【００５７】
重合硬化の温度は、重合性組成物の組成、触媒の種類、モールドの形状等によって条件が異なるため限定できないが、０〜１４０℃の温度で１〜４８時間かけて行われる。
【００５８】
硬化成形終了後、レンズ注型用鋳型から取り出すことで、偏光フィルムの少なくとも一方の面に本実施形態の重合性組成物の硬化物からなる層が積層された、プラスチック偏光レンズを得ることができる。
【００５９】
以上、本発明を実施形態により説明したが、本発明前述の実施形態に限定されるものではなく、本発明の効果を損なわない範囲で様々な態様をとることができる。
【実施例】
【００６０】
以下に、本発明を実施例によりさらに詳細に説明するが、本発明はこれらに限定されるものではない。
まず、本発明の実施例で得られる樹脂の評価方法を以下に示す。
＜評価方法＞
・透明性：得られた樹脂を暗所にてプロジェクターに照射して、曇り（テープからの溶出を含む）、不透明物質の有無を目視にて判断した。曇り（テープからの溶出を含む）、不透明物質が確認されないものを「○」（透明性あり）、確認されたものを「×」（透明性なし）とした。
・ＨＡＺＥ：日本電色工業株式会社製のヘイズメーター（型番：ＮＤＨ  ２０００）を使用し、２．５ｍｍ厚の平板の樹脂のＨＡＺＥ値を測定した。
・歪み（脈理）：得られたレンズを高圧ＵＶランプに投影して、レンズ内に歪みが見られないものを「◎」（脈理なし）、目視観察にてレンズ内に歪みが見られないものを「○」、目視観察にてレンズ内に歪みが見られるものを「×」（脈理あり）とした。
・屈折率（ｎｅ）、アッベ数（νｅ）：プルフリッヒ屈折計を用い、２０℃で測定した。
・耐熱性：ＴＭＡペネートレーション法（５０ｇ荷重、ピン先０．５ｍｍφ、昇温速度１０℃／ｍｉｎ）でのガラス転移温度Ｔｇを測定した。
・比重：アルキメデス法により測定した。
・耐衝撃性：中心厚１ｍｍのレンズに、米国ＦＤＡに準拠する、１２７ｃｍの高さより軽い鋼球から重い鋼球へ、破断するまで順に落下させて、破断した鋼球重量により耐衝撃性を評価した。鋼球は８ｇ→１６ｇ→２８ｇ→３３ｇ→４５ｇ→６７ｇ→９５ｇ→１１２ｇ→１７４ｇ→２２５ｇ→５３０ｇの順で実施した。なお、表中、「＞５３０ｇ」の表記のものは、５３０ｇの鋼球を落下させても破断しなかったことを示す。
・耐光性：２ｍｍ厚平板を用いてＱ−Ｌａｂ製促進耐光性試験機にてＱＵＶ試験（光源：ＵＶＡ−３４０、強度：０．５０Ｗ／ｍ２、試験条件：５０℃×２００時間）を実施し、照射前後の色相変化を測定した。
・耐溶剤性：得られたレンズの表面に、アセトンを染み込ませた不織布を１０秒間押し当て、レンズ表面に膨潤の跡が確認されないものを「○」（耐溶剤性あり）、膨潤の跡が確認されるものを「×」（耐溶剤性なし）とした。【００６１】
［実施例１］
・（第一工程）
２０ｍｌのガラス製ビーカーに、Ａ１−１を７．００重量部と、Ｂ１−１を５．００重量部温度２５℃において３０分かけて混合溶解させた。混合溶解し得られた第一の混合物の粘度（２５℃）は３２ｍＰａ・ｓであった。
・（第二工程）
Ｃ−１の５７．９０重量部に、第一工程により得られた第一の混合物を２５℃において１時間かけて滴下反応させ、プレポリマーを得た。
・（第三工程）
第二工程により得られたプレポリマーに、触媒としてジブチルスズジクロライド０．１０重量部、内部離型剤（三井化学社製；商品名ＭＲ用内部離型剤）０．３０重量部を混合溶解し均一溶液とした。得られた均一溶液に、ｄ−１を１４．５５重量部、ｄ２−１を１５．５５重量部添加し、２５℃で１０分混合溶解させ、第二の混合物を得た。
・成形体の製造
第三工程により得られた第二の混合物を４００Ｐａの減圧条件下にて脱泡を行った後、ガラス製の成型モールドへ注入した。これを重合オーブンへ投入して、２５℃〜１２０℃まで２４時間かけて徐々に昇温して重合した。重合終了後、オーブンから取り出して成型モールドからの離型作業を行った。得られた成形体を更に１２０℃で１時間アニール処理を行った。得られた成形体の評価結果を表１に示す。
［実施例２〜６、２２〜２５］
用いる化合物の種類と配合量を表１記載の通り変えた以外は、実施例１と同様の方法で成形体を得た。成形体の評価結果を表１に示す。
［実施例７］
用いる化合物の種類と配合量を表１記載の通り変えた以外は実施例１と同様の方法で、第三工程における均一溶液を得て、Ｃ−２を１０．１０重量部、ｄ−１を１５．２５重量部、ｄ２−１を１６．２５重量部添加し、２５℃で１０分混合溶解させ、第二の混合物を得た。続いて、各化合物の重量部を表１の通り変えた以外は、実施例１と同様の方法で成形体を製造した。得られた成形体の評価結果を表１に示す。
［実施例８］
用いる化合物の種類と配合量を表１記載の通り変えた以外は実施例１と同様の方法で、第三工程における均一溶液を得て、Ａ２−１を６．００重量部、ｄ−１を１６．８１重量部、ｄ２−１を１７．９７重量部添加し、２５℃で１０分混合溶解させ、第二の混合物を得た。続いて、各化合物の配合量を表１の通り変えた以外は、実施例６と同様の方法で成形体を製造した。得られた成形体の評価結果を表１に示す。
［実施例９〜１２］
用いる化合物の種類と配合量を表１記載の通り変えた以外は実施例８と同様の方法で成形体を得た。得られた成形体の評価結果を表１に示す。
［実施例１３］
用いる化合物の種類と配合量を表１記載の通り変えた以外は実施例１と同様の方法で第三工程における均一溶液を得て、Ｂ２−１を７．５０重量部、ｄ−１を２０．６０重量部、ｄ２−１を９．４５重量部添加し、２５℃で１０分混合溶解させ、第二の混合物を得た。続いて各化合物の配合量を表１の通り変えた以外は、実施例１と同様の方法で成形体を製造した。得られた成形体の評価結果を表１に示す。
［実施例１４〜１８、２１、２６〜３１］
用いる化合物の種類と配合量を表１記載の通り変えた以外は実施例１３と同様の方法で成形体を得た。得られた成形体の評価結果を表１に示す。
［実施例１９］
用いる化合物の種類と配合量を表１記載の通り変えた以外は実施例１と同様の方法で第三工程における均一溶液を得て、Ａ２−１を２．５重量部、Ｂ２−１を５．００重量部、ｄ−１を２１．６３重量部、ｄ２−１を９．９１重量部添加し、２５℃で１０分混合溶解させ、第二の混合物を得た。続いて各化合物の配合量を表１の通り変えた以外は、実施例１と同様の方法で成形体を製造した。得られた成形体の評価結果を表１に示す。
［実施例２０］
用いる化合物の重量部を表１記載の通り変えた以外は実施例１９と同様の方法で処理した。結果は表−１の通りであった。
［比較例１］
用いる化合物の種類と配合量を表１記載の通り変えた以外は実施例１と同様の方法で、第二工程により得られたプレポリマーに、触媒としてジブチルスズジクロライド０．１０重量部、内部離型剤（三井化学社製；商品名ＭＲ用内部離型剤）０．３０重量部を混合溶解し均一溶液とした。得られた均一溶液に、ｄ−１のみを３６．５５重量部添加し、２５℃で１０分混合溶解させ、第二の混合物を得た。第三工程により得られた第二の混合物を４００Ｐａの減圧条件下にて脱泡を行った後、ガラス製の成型モールドへ注入した。これを重合オーブンへ投入して、２５℃〜１２０℃まで２４時間かけて徐々に昇温して重合した。重合終了後、オーブンから取り出して成型モールドからの離型作業を行い、成形体を得たが、得られた成形体は多量の気泡が発生混入しており物性データの取得ができなかった。
［比較例２〜３］
ジオール化合物（Ｂ−１）を用いずに、ポリイソシアネート化合物（Ｃ−１）にアミン化合物（Ａ１）を滴下反応し第二工程のプレポリマーの合成を試みたが、アミン化合物（Ａ１）滴下と同時にポリマーが析出し、均一なプレポリマーが得られず調合を中止した。
［比較例４〜９、１３］
用いる化合物の種類と配合量を表１記載の通り変えた以外は実施例１と同様の方法で、第二工程のプレポリマーの合成を試みたが、第一工程で得られた第一の混合物の滴下と同時にポリマーが析出し、均一なプレポリマーが得られず調合を中止した。
［比較例１０］
用いる化合物の配合量を表１記載の通り変えた以外は実施例１と同様の方法で成形体を作製した。得られた成形体の評価結果を表１に示す。比較例１０の成形体は、実施例１と比較し耐衝撃性が劣る結果となった。
［比較例１１および１２］
用いる化合物の重量部を表１記載の通り変えた以外は実施例１と同様の方法で成形体を作製した。しかしながら、得られた成形体は多量の気泡が発生混入しており物性データの取得ができなかった。
［参考例１〜３］
用いる化合物の種類と配合量を表１記載の通り変えた以外は実施例１と同様の方法で、第二工程のプレポリマーの合成を試みたが、第一工程で得られた第一の混合物の滴下と同時にポリマーが析出し、均一なプレポリマーが得られず調合を中止した。【００６２】
【表１】
2019177141.tif 000009
【００６３】
表中の記号は以下の意味を表す。
（アミン化合物（Ａ１））
・Ａ１−１：重量平均分子量４００の（プロピレングリコール）ビス（２−アミノプロピルエーテル）（Ｈｕｎｓｔｍａｎ社製のＪｅｆｆａｍｉｎｅ  Ｄ−４００）
・Ａ１−２：ジエチルトルエンジアミン（Ａｌｂｅｍａｒｌｅ  Ｃｏｒｐｏｒａｔｉｏｎ社製のＥｔｈａｃｕｒｅ  １００）
・Ａ１−３：重量平均分子量２３０の（プロピレングリコール）ビス（２−アミノプロピルエーテル）（Ｈｕｎｓｔｍａｎ社製のＪｅｆｆａｍｉｎｅ  Ｄ−２３０）
・Ａ１−４：重量平均分子量４０００の（プロピレングリコール）ビス（２−アミノプロピルエーテル）（Ｈｕｎｓｔｍａｎ社製のＪｅｆｆａｍｉｎｅ  Ｄ−４０００）
・Ａ１−５：ｍ−キシリレンジアミン
・Ａ１−６：ヘキサメチレンジアミン
（アミン化合物（Ａ２））
・Ａ２−１：重量平均分子量２０００の（プロピレングリコール）ビス（２−アミノプロピルエーテル）（Ｈｕｎｓｔｍａｎ社製のＪｅｆｆａｍｉｎｅ  Ｄ−２０００）
（ジオール化合物（Ｂ１））
・Ｂ１−１：プロピレングリコール
・Ｂ１−２：ジプロピレングリコール
・Ｂ１−３：トリプロピレングリコール
・Ｂ１−４：エチレングリコール
・Ｂ１−５：ジエチレングリコール
・Ｂ１−６：トリエチレングリコール
・Ｂ１−７：ポリプロピレングリコール、ジオール型４００
・Ｂ１−８：トリシクロデカンジメタノール
（ジオール化合物（Ｂ２））
・Ｂ２−１：１，４−シクロヘキサンジメタノール
・Ｂ２−２：トリシクロデカンジメタノール
・Ｂ２−３：ポリエーテルポリオール（重量平均分子量２０００、三井化学社製、アクトコール  ＥＤ−５６）
・Ｂ２−４：ポリカプロラクトンジオール（重量平均分子量５００、ダイセル化学社製）
・Ｂ２−５：ポリカーボネートジオール（重量平均分子量５００、宇部興産社製）
・Ｂ２−６：ポリカーボネート（重量平均分子量１０００、ジオール宇部興産社製）
・Ｂ２−７：ビスフェノールＡエトキシレート（数平均分子量４９２、アルドリッチ試薬ＥＯ／ｐｈｅｎｏｌ，３）
（ポリイソシアネート化合物（Ｃ））
・Ｃ−１：２，５−ビス（イソシアナトメチル）−ビシクロ［２．２．１］ヘプタンと２，６−ビス（イソシアナトメチル）−ビシクロ［２．２．１］ヘプタンの混合物
・Ｃ−２：ヘキサメチレンジイソシアネート
（ポリチオール化合物（Ｄ１）
・ｄ１：ビス（２−メルカプトエチル）スルフィド
・ｄ２−１：４−メルカプトメチル−１，８−ジメルカプト−３，６−ジチアオクタン
・ｄ２−２：５，７−ジメルカプトメチル−１，１１−ジメルカプト−３，６，９−トリチアウンデカンと４，７−ジメルカプトメチル−１，１１−ジメルカプト−３，６，９−トリチアウンデカンと４，８−ジメルカプトメチル−１，１１−ジメルカプト−３，６，９−トリチアウンデカンとの混合物【００６４】
実施例の方法では、プレポリマー合成時にポリマーが析出することなく、光学特性と機械的特性のバランスに優れた樹脂が得られた。一方、比較例の方法では、プレポリマー合成時にポリマーが析出し樹脂の調製ができなかった。【００６５】
この出願は、２０１８年３月１６日に出願された日本出願特願２０１８−０４８９３６号を基礎とする優先権を主張し、その開示の全てをここに取り込む。
【国際調査報告】
2019177141.tif 000014
2019177141.tif 000015
2019177141.tif 000016
2019177141.tif 000017